(57)【要約】【課題】負極活物質、それを採用した負極及びリチウム電池、並びに該負極活物質の製造方法を提供する。【解決手段】負極活物質、それを採用した負極及びリチウム電池、並びに該負極活物質の製造方法に係り、該負極活物質は、結晶性シリコン系活物質基材と、ＣｕＫα線を利用するＸ線回折測定で、回折角２θが２７°〜２８°の位置でピークを有している、該シリコン系活物質基材の表面に配置された金属酸化物ナノ粒子と、を含む。これにより、リチウム電池の初期非可逆を低減、寿命特性を向上させる。【選択図】図１
2015099775.tif 000002
【特許請求の範囲】
【請求項１】
シリコン系活物質基材と、
ＣｕＫα線を利用するＸ線回折測定で、回折角２θが２７°〜２８°の位置でピークを有している、前記シリコン系活物質基材の表面に配置された金属酸化物ナノ粒子と、を含む負極活物質。
【請求項２】
前記金属酸化物ナノ粒子が、ルチル構造を有することを特徴とする請求項１に記載の負極活物質。
【請求項３】
前記金属酸化物ナノ粒子が、元素周期律表第２族ないし第１３族に属する元素のうちから選択される一つ以上の金属の酸化物を含むことを特徴とする請求項１に記載の負極活物質。
【請求項４】
前記金属酸化物ナノ粒子が、下記化学式１で表示される金属酸化物を含むことを特徴とする請求項１に記載の負極活物質：
ＭａＯｂ    （化学式１）
前記化学式１で、
１≦ａ≦４、１≦ｂ≦１０であり、
Ｍは、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上である。
【請求項５】
前記金属酸化物ナノ粒子が、酸化チタン（ｔｉｔａｎｉｕｍ  ｏｘｉｄｅ）、酸化アルミニウム（ａｌｕｍｉｎｕｍ  ｏｘｉｄｅ）、三酸化クロム（ｃｈｒｏｍｉｕｍ  ｔｒｉｏｘｉｄｅ）、酸化亜鉛（ｚｉｎｃ  ｏｘｉｄｅ）、酸化銅（ｃｏｐｐｅｒ  ｏｘｉｄｅ）、酸化マグネシウム（ｍａｇｎｅｓｉｕｍ  ｏｘｉｄｅ）、二酸化ジルコニウム（ｚｉｒｃｏｎｉｕｍ  ｄｉｏｘｉｄｅ）、三酸化モリブデン（ｍｏｌｙｂｄｅｎｕｍ  ｔｒｉｏｘｉｄｅ）、五酸化バナジウム（ｖａｎａｄｉｕｍ  ｐｅｎｔｏｘｉｄｅ）、五酸化ニオブ（ｎｉｏｂｉｕｍ  ｐｅｎｔｏｘｉｄｅ）及び五酸化タンタル（ｔａｎｔａｌｕｍ  ｐｅｎｔｏｘｉｄｅ）からなる群から選択された一つ以上を含むことを特徴とする請求項１に記載の負極活物質。
【請求項６】
前記金属酸化物ナノ粒子が、ルチル構造の酸化チタンを含むことを特徴とする請求項１に記載の負極活物質。
【請求項７】
前記金属酸化物ナノ粒子の平均粒径が、１ｎｍないし３０ｎｍであることを特徴とする請求項１に記載の負極活物質。
【請求項８】
前記金属酸化物ナノ粒子が、前記シリコン系活物質基材の表面に、アイランド状のコーティング層を形成することを特徴とする請求項１に記載の負極活物質。
【請求項９】
前記金属酸化物ナノ粒子の含量が、前記負極活物質総重量を基準に、０．０１ないし１０重量％であることを特徴とする請求項１に記載の負極活物質。
【請求項１０】
前記シリコン系活物質基材は、シリコン、シリコン酸化物、シリコン合金、シリコン−カーボン複合体のうち少なくとも一つを含むことを特徴とする請求項１に記載の負極活物質。
【請求項１１】
前記シリコン合金は、シリコンと、Ｍｇ、Ｃａ、Ｓｒ、Ｂａ、Ｒａ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｂ、Ａｌ、Ｇａ、Ｐ、Ａｓ、Ｓｂ、Ｂｉ、Ｓ、Ｓｅ、Ｔｅ及びＰｏのうちから選択された少なくとも１つの金属と、を含むことを特徴とする請求項１０に記載の負極活物質。
【請求項１２】
前記シリコン合金が、Ｓｉ−Ｆｅ、Ｓｉ−Ａｌ、Ｓｉ−Ｍｇ、Ｓｉ−Ｔｉ、Ｓｉ−Ｃｒ、Ｓｉ−Ｎｉ、Ｓｉ−Ｃｕ、Ｓｉ−Ｔｉ−Ｎｉ、Ｓｉ−Ｆｅ−Ａｌ、Ｓｉ−Ｆｅ−Ｎｉ、Ｓｉ−Ｃｕ−Ｎｉ、Ｓｉ−Ｍｇ−Ｎｉ、Ｓｉ−Ｔｉ−Ｎｉ−Ａｌ及びＳｉ−Ｆｅ−Ｔｉ−Ａｌのうち少なくとも一つであることを特徴とする請求項１０に記載の負極活物質。
【請求項１３】
前記シリコン合金内Ｓｉの含量が、少なくとも２０原子％以上であることを特徴とする請求項１０に記載の負極活物質。
【請求項１４】
前記シリコン系活物質基材は、０．１μｍないし１００μｍの平均粒径を有することを特徴とする請求項１に記載の負極活物質。
【請求項１５】
請求項１ないし１４のうち、いずれか１項に記載の負極活物質を含む負極。
【請求項１６】
請求項１５に記載の負極を含むリチウム電池。
【請求項１７】
シリコン系活物質基材、金属酸化物前駆体及び溶媒を混合して混合溶液を準備する段階と、
前記混合溶液を乾燥させて乾燥物を準備する段階と、
前記乾燥物を熱処理する段階と、を含む負極活物質の製造方法。
【請求項１８】
前記金属酸化物前駆体が、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上の金属を含む金属塩であることを特徴とする請求項１７に記載の負極活物質の製造方法。
【請求項１９】
前記シリコン系活物質基材及び金属酸化物前駆体の総重量を基準に、金属酸化物前駆体の含量が、０．０１ないし２０重量％であることを特徴とする請求項１７に記載の負極活物質の製造方法。
【請求項２０】
前記熱処理が、窒素雰囲気または空気雰囲気で、７００℃以上の温度で行われることを特徴とする請求項１７に記載の負極活物質の製造方法。
【請求項２１】
前記熱処理が、窒素雰囲気または空気雰囲気で８００℃ないし９００℃の温度で行われることを特徴とする請求項２０に記載の負極活物質の製造方法。
【発明の詳細な説明】
【技術分野】
【０００１】
本発明は、負極活物質、それを採用した負極及びリチウム電池、並びに該負極活物質の製造方法に関する。
【背景技術】
【０００２】
ＰＤＡ（personal digital assistant）、移動電話、ノート型パソコンなど、情報通信のための携帯用電子機器や、電気自転車、電気自動車などに使用されるリチウム二次電池は、既存の電池に比べ、２倍以上の放電電圧を示し、その結果、高いエネルギー密度を示すことができる。
【０００３】
リチウム二次電池は、リチウムイオンの吸蔵及び放出が可能な活物質を含んだ正極と負極との間に有機電解液またはポリマー電解液を充填させた状態で、リチウムイオンが正極及び負極に／から吸蔵／放出されるときの酸化反応、還元反応によって、電気エネルギーを生産する。
【０００４】
リチウム二次電池の負極活物質としては、リチウムイオンの吸蔵／放出が可能な人造黒鉛、天然黒鉛、ハードカーボンを含んだ多様な形態の炭素系材料、及びＳｉのような非炭素系物質に係わる研究が行われている。
【０００５】
リチウム二次電池の負極素材は、電解液と直接接触していれば、低い電位で、電解液が還元分解反応を起こす。従って、リチウム二次電池の充電過程で、負極素材と電解液との反応性が増大しつつ、負極表面に被膜を形成するが、温度が高いほど、電解液との反応傾向が増大する。このように生成される表面被膜によって、リチウムイオンと電子とが消耗し、寿命特性を低下させてしまう。
【０００６】
従って、寿命特性が改善された負極活物質の開発が必要である。
【発明の概要】
【発明が解決しようとする課題】
【０００７】
本発明の一態様は、リチウム電池の寿命特性を改善させることができる負極活物質を提供するものである。
【０００８】
本発明の他の態様は、前記負極活物質を採用した負極を提供するものである。
【０００９】
本発明のさらに他の態様は、前記負極を採用したリチウム電池を提供するものである。
【００１０】
本発明のさらに他の態様は、前記負極活物質の製造方法に係わるものである。
【課題を解決するための手段】
【００１１】
一実施例によれば、シリコン系活物質基材と、ＣｕＫα線を利用するＸ線回折測定で、回折角２θが２７°〜２８°の位置でピークを有している、前記シリコン系活物質基材表面に配置された金属酸化物ナノ粒子と、を含む負極活物質が提供される。
【００１２】
一実施例によれば、前記金属酸化物ナノ粒子がルチル構造を有することができる。
【００１３】
一実施例によれば、前記金属酸化物ナノ粒子が、元素周期律表第２族ないし第１３族に属する元素のうちから選択される一つ以上の金属の酸化物を含んでもよい。
【００１４】
一実施例によれば、前記金属酸化物ナノ粒子が、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上の金属の酸化物を含んでもよい。
【００１５】
一実施例によれば、前記金属酸化物ナノ粒子が、下記化学式１で表示される金属酸化物を含んでもよい。
ＭａＯｂ    （化学式１）
前記化学式１で、
１≦ａ≦４、１≦ｂ≦１０であり、
Ｍは、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上である。
【００１６】
一実施例によれば、前記金属酸化物ナノ粒子が、酸化チタン（titanium oxide）、酸化アルミニウム（aluminum oxide）、三酸化クロム（chromium trioxide）、酸化亜鉛（zinc oxide）、酸化銅（copper oxide）、酸化マグネシウム（magnesium oxide）、二酸化ジルコニウム（zirconium dioxide）、三酸化モルリブデン（molybdenum trioxide）、五酸化バナジウム（vanadium pentoxide）、五酸化ニオブ（niobium pentoxide）及び五酸化タンタル（tantalum pentoxide）からなる群から選択された一つ以上を含んでもよい。
【００１７】
一実施例によれば、前記金属酸化物ナノ粒子が、ルチル構造の酸化チタンを含んでもよい。
【００１８】
一実施例によれば、前記金属酸化物ナノ粒子の平均粒径が、１ｎｍないし３０ｎｍでもある。
【００１９】
一実施例によれば、前記金属酸化物ナノ粒子が、前記シリコン系活物質基材表面にアイランド（island）状のコーティング層を形成することができる。
【００２０】
一実施例によれば、前記金属酸化物ナノ粒子の含量が、前記負極活物質総重量を基準に、０．０１ないし１０重量％でもある。
【００２１】
一実施例によれば、前記シリコン系活物質基材は、シリコン、シリコン酸化物、シリコン合金、シリコン−カーボン複合体のうち少なくとも一つを含んでもよい。
【００２２】
一実施例によれば、前記シリコン合金は、シリコンと、Ｍｇ、Ｃａ、Ｓｒ、Ｂａ、Ｒａ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｂ、Ａｌ、Ｇａ、Ｐ、Ａｓ、Ｓｂ、Ｂｉ、Ｓ、Ｓｅ、Ｔｅ及びＰｏのうちから選択された少なくとも１つの金属と、を含んでもよい。
【００２３】
一実施例によれば、前記シリコン合金が、Ｓｉ−Ｆｅ、Ｓｉ−Ａｌ、Ｓｉ−Ｍｇ、Ｓｉ−Ｔｉ、Ｓｉ−Ｃｒ、Ｓｉ−Ｎｉ、Ｓｉ−Ｃｕ、Ｓｉ−Ｔｉ−Ｎｉ、Ｓｉ−Ｆｅ−Ａｌ、Ｓｉ−Ｆｅ−Ｎｉ、Ｓｉ−Ｃｕ−Ｎｉ、Ｓｉ−Ｍｇ−Ｎｉ、Ｓｉ−Ｔｉ−Ｎｉ−Ａｌ及びＳｉ−Ｆｅ−Ｔｉ−Ａｌのうち少なくとも一つでもある。
【００２４】
一実施例によれば、前記シリコン合金内Ｓｉの含量が、少なくとも２０原子％以上でもある。
【００２５】
一実施例によれば、前記シリコン系活物質基材は、０．１μｍないし１００μｍの平均粒径を有することができる。
【００２６】
他の実施例によれば、前記負極活物質を含む負極が提供される。
【００２７】
さらに他の実施例によれば、前記負極を含むリチウム電池が提供される。
【００２８】
さらに他の実施例によれば、シリコン系活物質基材、金属酸化物前駆体及び溶媒を混合して混合溶液を準備する段階と、前記混合溶液を乾燥させて乾燥物を準備する段階と、前記乾燥物を熱処理する段階と、を含む負極活物質の製造方法が提供される。
【００２９】
一実施例によれば、前記金属酸化物前駆体が、Ｚｒ、Ｎｉ、Ｃｏ、Ｍｎ、Ｂ、Ｍｇ、Ｃａ、Ｓｒ、Ｂａ、Ｔｉ、Ｖ、Ｆｅ、Ｃｕ及びＡｌからなる群から選択された一つ以上の金属を含む金属塩でもある。
【００３０】
一実施例によれば、前記シリコン系活物質基材及び金属酸化物前駆体の総重量を基準に、金属酸化物前駆体の含量が、０．０１ないし２０重量％でもある。
【００３１】
一実施例によれば、前記熱処理が、窒素雰囲気または空気雰囲気で、７００℃以上の温度で遂行される。
【発明の効果】
【００３２】
本発明によれば、前記負極活物質を採用することにより、リチウム電池の寿命特性を向上させることができる。
【図面の簡単な説明】
【００３３】
【図１】一実施例による負極活物質の構造を示した概路図である。
【図２Ａ】ルチルの単位セルの構造を示す図面である。
【図２Ｂ】アナターゼの単位セルの構造を示す図面である。
【図３】一実施例によるリチウム電池の構造を示した概路図である。
【図４】製造例１における熱処理後のシリコン合金基材の電界放射走査電子顕微鏡（ＦＥ−ＳＥＭ：field emission scanning electron microscope：ＦＥ−ＳＥＭ）イメージである。
【図５】製造例１及び比較製造例１で製造した負極活物質のＸ線回折（ＸＲＤ）分析結果である。
【図６】熱処理温度によるＴｉＯ２の結晶相を示すＸＲＤ分析結果である。
【図７】実施例１並びに比較例１及び２で製造されたコインハーフセルの寿命特性を示したグラフであり、コーティング相による寿命特性効果を示す。
【図８】実施例２及び３並びに比較例３〜５で製造されたコインフルセルの寿命特性を示したグラフであり、コーティング含量による寿命特性効果を示す。
【発明を実施するための形態】
【００３４】
以下、本発明についてさらに具体的に説明する。
【００３５】
一側面による負極活物質は、シリコン系活物質基材と、ＣｕＫα線を利用するＸ線回折測定で、回折角２θが２７°〜２８°の位置でピークを有し、前記シリコン系活物質基材表面に配置された金属酸化物ナノ粒子と、を含む。
【００３６】
一実施例による負極活物質の概略的な構造を図１に例示した。図１から分かるように、負極活物質１０は、シリコン系活物質基材１１の表面に、金属酸化物ナノ粒子１２が配置されている。
【００３７】
前記「シリコン系活物質基材」との表現における「シリコン系」とは、少なくとも２０原子％ほどのシリコンを含むものを意味する。例えば、前記シリコン系活物質基材は、少なくとも３０原子％、４０原子％、５０原子％ほど、６０原子％ほど、７０原子％ほど、８０原子％ほどまたは９０原子％ほどのＳｉを含むか、あるいは１００原子％のＳｉからもなる。Ｓｉ含有量が増加するほど、高容量の負極活物質を発現することができる。
【００３８】
一実施例によれば、前記シリコン系活物質基材は、シリコン、シリコン酸化物、シリコン合金、シリコン−カーボン複合体のうち少なくとも一つを含んでもよい。
【００３９】
前記シリコン酸化物は、ＳｉＯｘ（０＜ｘ＜２）とも表示される。
【００４０】
前記シリコン合金は、Ｓｉ−Ｚ合金（ここで、前記Ｚは、アルカリ金属、アルカリ土類金属、１３族元素、１４族元素、１５族元素、１６族元素、遷移金属、希土類元素、またはそれらの組み合わせであり、Ｓｉではない）とも表示される。前記Ｓｉ−Ｚ合金で、前記元素Ｚは、Ｍｇ、Ｃａ、Ｓｒ、Ｂａ、Ｒａ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｂ、Ａｌ、Ｇａ、Ｐ、Ａｓ、Ｓｂ、Ｂｉ、Ｓ、Ｓｅ、Ｔｅ、Ｐｏ、及びそれらの組み合わせからなる群から選択される。
【００４１】
一実施例によれば、前記シリコン合金は、シリコンと、Ｍｇ、Ｃａ、Ｓｒ、Ｂａ、Ｒａ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｂ、Ａｌ、Ｇａ、Ｐ、Ａｓ、Ｓｂ、Ｂｉ、Ｓ、Ｓｅ、Ｔｅ及びＰｏのうちから選択された少なくとも１つの金属と、を含んでもよい。
【００４２】
一実施例によれば、前記シリコン合金は、シリコンと、Ｍｇ、Ｃａ、Ｓｒ、Ｂａ、Ｒａ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｂ、Ａｌ、Ｇａ、Ｐ、Ａｓ、Ｓｂ、Ｂｉ、Ｓ、Ｓｅ、Ｔｅ及びＰｏのうちから選択された少なくとも２つの金属と、を含んでもよい。
【００４３】
例えば、前記シリコン合金は、Ｓｉ−Ｆｅ、Ｓｉ−Ａｌ、Ｓｉ−Ｍｇ、Ｓｉ−Ｔｉ、Ｓｉ−Ｃｒ、Ｓｉ−Ｎｉ、Ｓｉ−Ｃｕのような二元合金（secondary alloy）でもある。例えば、前記シリコン合金をＳｉ−Ｍ’−Ｍ”と表示するとき、Ｍ’が、Ａｌ、ＴｉまたはＦｅであり、Ｍ”が、Ｎｉ、ＦｅまたはＭｎでもある。例えば、前記シリコン合金は、Ｓｉ−Ｔｉ−Ｎｉ、Ｓｉ−Ｆｅ−Ａｌ、Ｓｉ−Ｍｎ−Ａｌ、Ｓｉ−Ｆｅ−Ｔｉ、Ｓｉ−Ｆｅ−Ｍｎ、Ｓｉ−Ａｌ−Ｎｉ、Ｓｉ−Ｆｅ−Ｎｉ、Ｓｉ−Ｃｕ−Ｎｉ、Ｓｉ−Ｍｇ−Ｎｉのような三元合金（ternary alloy）でもある。例えば、前記シリコン合金は、Ｓｉ−Ｔｉ−Ｎｉ−Ａｌ、Ｓｉ−Ｆｅ−Ｔｉ−Ａｌのような四元合金（quaternary alloy）でもある。
【００４４】
各金属成分の化学量論は、前記シリコン合金の総化学量論が１００原子％になる範囲で、電池特性に合うように適切に決定される。例えば、Ｓｉ−Ｍ’−Ｍ”で表示される前記シリコン合金において、Ｓｉは、２０ないし８０原子％、Ｍ’は、１０ないし４０原子％、Ｍ”は、１０ないし４０原子％の範囲で含まれる。さらに具体的には、前記シリコン合金において、Ｓｉは、６０ないし８０原子％、Ｍ’は、１０ないし２０原子％、Ｍ”は、１０ないし２０原子％の範囲で含まれる。
【００４５】
一実施例によれば、前記シリコン合金を構成するシリコンは、非活性シリコンと活性シリコンとが混合していてもよい。前記活性シリコンは、シリコン合金の容量と直接的な関連性があり、非活性シリコンは、非活性マトリックス構造を有しながら、シリコン合金の体積膨脹を抑制する役割を行う。前記活性シリコンは、非活性マトリックス内で、ナノ粒子として析出されて分散される。前記シリコンナノ粒子は、結晶質または非晶質でもある。
【００４６】
前記活性シリコンの含量は、シリコン合金において、活性シリコン及び非活性シリコンの総１００原子％に対して、４０ないし８０原子％範囲でもある。活性シリコンの含量が、前記範囲であるとき、それを利用した電極の充放電時、シリコン合金系負極活物質の体積膨脹を効率的に抑制することができ、電極の容量特性にすぐれるということが分かる。
【００４７】
前記非活性シリコンは、他の金属成分との合金形態で、非活性マトリックスを形成することができる。前記非活性シリコンの含量は、シリコン合金において、活性シリコン及び非活性シリコンの総１００原子％に対して、２０ないし６０原子％範囲でもある。また、前記マトリックスにおいて、Ｓｉが４０ないし６０原子％、Ｍ’が２０ないし３０原子％、Ｍ”が２０ないし３０原子％の範囲で含まれもする。
【００４８】
このように、非活性マトリックス内において、活性であるシリコンナノ粒子が析出されて分散された構造を有するシリコン合金は、充放電時、シリコンナノ粒子が膨脹する場合、シリコンナノ粒子を取り囲んだ非活性マトリックスが、シリコンの体積変化を効率的に制御する。従って、かような構造のシリコン合金は、充放電時、電極の膨張率を低下させることができる。
【００４９】
前記シリコン系活物質基材は、粉末状でもある。例えば、前記シリコン系活物質基材は、平均粒径が約１００μｍ以下でもある。例えば、前記シリコン系活物質基材は、平均粒径が、５０μｍ以下、３０μｍ以下、２０μｍ以下、１０μｍ以下または５μｍ以下ほどでもある。例えば、前記シリコン系活物質基材は、平均粒径が、０．０１ないし１００μｍほど、０．１ないし５０μｍほど、１ないし３０μｍほど、５ないし１０μｍほどまたは１ないし５μｍほどの範囲でもある。
【００５０】
かような粒径範囲のシリコン系活物質基材は、リチウム電池の充放電と係わる負極活物質の体積変化を容易に吸収することができる。
【００５１】
前記平均粒径は、粒子サイズが最小である粒子から最大である粒子に至る順に累積させた累積粒子サイズ分布曲線で、全体粒子個数を１００％にしたとき、最小の粒子から５０％に該当する粒径Ｄ５０を意味する。Ｄ５０は、当業者に周知の方法で測定され、例えば、粒度分析機（particle size analyzer）で測定したり、あるいはＴＥＭ（transmission electron microscope）写真及びＳＥＭ（scanning electron microscopy）写真から測定したりすることもできる。他の方法の例としては、動的光散乱法（dynamic light-scattering）を利用した測定装置を利用して測定した後、データ分析を実施し、それぞれのサイズ範囲について粒子数を計数し、それからの計算を介して、Ｄ５０を容易に得ることができる。
【００５２】
前記シリコン系活物質基材の表面には、金属酸化物ナノ粒子が配置される。
【００５３】
一実施例による負極活物質の概略的な構造を図１に例示した。その場合、負極活物質１０は、シリコン系活物質基材１１の表面に、金属酸化物ナノ粒子１２が均一に配置されている。しかし、金属酸化物ナノ粒子１２は、不均一に配置されるか、あるいは後述するように、アイランド（island）状に分散配置されもする。
【００５４】
前記金属酸化物ナノ粒子を構成する金属酸化物の金属は、元素周期律表第２族ないし第１３族に属する元素のうちから選択される一つ以上でもある。従って、元素周期律表第１族及び第１４族ないし第１６族元素は、前記金属酸化物の金属に含まれない。
【００５５】
例えば、前記金属酸化物の金属はＴｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上でもある。
【００５６】
例えば、前記金属酸化物は、下記化学式１で表示される：
ＭａＯｂ  （化学式１）
前記化学式１で、１≦ａ≦４、１≦ｂ≦１０であり、Ｍは、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上である。
【００５７】
例えば、前記金属酸化物は、酸化チタン（titanium oxide）、酸化アルミニウム（aluminum oxide）、三酸化クロム（chromium trioxide）、酸化亜鉛（zinc oxide）、酸化銅（copper oxide）、酸化マグネシウム（magnesium oxide）、二酸化ジルコニウム（zirconium dioxide）、三酸化モルリブデン（molybdenum trioxide）、五酸化バナジウム（vanadium pentoxide）、五酸化ニオブ（niobium pentoxide）及び五酸化タンタル（tantalum pentoxide）からなる群から選択された一つ以上を含んでもよい。例えば、前記金属酸化物として、ＴｉＯｘ（１≦ｘ≦２）、Ａｌ２Ｏ３、ＺｒＯ２などが使用される。例えば、前記金属酸化物として、ＴｉＯｘ（１≦ｘ≦２）が使用され、具体的には、例えば、ＴｉＯ２が使用される。
【００５８】
前記金属酸化物ナノ粒子は、平均粒径が１ないし３０ｎｍでもある。例えば、前記金属酸化物ナノ粒子は、平均粒径が５ないし２５ｎｍでもある。例えば、前記金属酸化物ナノ粒子は、平均粒径が１０ないし２０ｎｍでもある。
【００５９】
前記金属酸化物ナノ粒子は、前記シリコン系活物質基材の表面に、コーティング層を形成することができる。そのように、金属酸化物ナノ粒子によって構成されたコーティング層は、シリコン系活物質基材と電解液との間に存在することになり、シリコン系活物質基材の界面安定性を向上させ、寿命特性を改善させることができる。前記金属酸化物ナノ粒子がリチウムイオン伝導性を有する場合、電解液とシリコン系活物質との直接的な接触を阻むバリア（barrier）の役割だけではなく、リチウムイオンの移動通路の役割も行うことができる。
【００６０】
前記金属酸化物ナノ粒子は、リチウムに対して不活性でもある。例えば、前記金属酸化物は、リチウム反応してリチウム金属酸化物を形成しないこともある。すなわち、前記金属酸化物は、リチウムを吸蔵／放出することができる負極活物質ではなく、単純なリチウムイオン及び／または電子の伝達経路である伝導体であり、電解液との副反応を防止する保護層を形成することができる。代案としては、前記金属酸化物ナノ粒子は、電気的絶縁体でありながら、電解液との副反応を防止する保護層を形成することができる。
【００６１】
一実施例によれば、前記金属酸化物ナノ粒子が、前記シリコン系活物質基材の表面に、アイランド状のコーティング層を形成することができる。ここで、「アイランド」状とは、金属酸化物ナノ粒子がいくつか合わさり、所定の体積を有する形状を意味し、球形、半球形、非球形または不定形など、多様な形状を有することができる。前記金属酸化物ナノ粒子は、シリコン系活物質基材の表面に、均一または不均一に分散配置されながらアイランド状を形成することができる。
【００６２】
一実施例によれば、前記金属酸化物ナノ粒子は、ＣｕＫα線を利用するＸ線回折（ＸＲＤ（Ｘ−ray diffraction））測定で、回折角２θが２７°〜２８°の位置で主ピークを有することができる。前記金属酸化物ナノ粒子は、Ｘ線回折測定で、回折角２θが３６°〜３７°及び５５°〜５６°の位置で、第２及び第３のピークをさらに有することができる。
【００６３】
前記Ｘ線回折ピーク特性を有する金属酸化物ナノ粒子は、ルチル（rutile）構造を有することができる。ルチル構造は、例えば、微晶格子状の酸化チタンからもなるが、それに限定されるものではない。
【００６４】
ルチル構造のＸ線回折ピーク特性は、アナターゼ（anatase）構造のＸ線回折ピーク特性と区分される。アナターゼ構造の金属酸化物は、回折角２θが２５°〜２６°の位置で主ピークを有し、３７°〜３８°及び約４８°前後の位置で、第２及び第３のピークをさらに有することができる。
【００６５】
図２Ａは、ルチルの単位セル構造を示したものであり、図２Ｂは、アナターゼの単位セル構造を示したものである。ルチル構造の金属酸化物ナノ粒子は、アナターゼ構造の金属酸化物ナノ粒子よりシリコン系活物質基材の寿命特性にさらに効果的であるということを、後述する実施例を介して確認することができる。
【００６６】
ルチル構造の形成方法は、当該技術分野で公知された全ての方法によるものでもあり、特別に限定されるものではない。ルチル構造の金属酸化物ナノ粒子を形成するために、例えば、シリコン系活物質基材を、金属酸化物前駆体を含むコーティング溶液でコーティングした後、７００℃以上ほどの温度で熱処理することによって得られる。７００℃以上の温度でルチル相が形成され始める。ルチル構造は、Ｘ線回折スペクトロスコピーで、その形成の様子を確認することができる。前記熱処理温度が８００℃以上である場合、アナターゼ相が混合していないルチル相のみが得られる。ルチル相のみを得るための前記熱処理温度は、例えば、８００ないし９００℃でもある。
【００６７】
前記負極活物質で、前記金属酸化物ナノ粒子の含量は、前記負極活物質総重量を基準に、０．０１ないし１０重量％ほどでもある。例えば、前記金属酸化物ナノ粒子の含量は、負極活物質総重量を基準に、０．１ないし５重量％、または０．５ないし２重量％でもある。前記金属酸化物コーティング層の含量が前記範囲であるとき、寿命特性改善に効果的である。
【００６８】
前述のように、前記負極活物質は、シリコン系活物質基材の表面に金属酸化物ナノ粒子が配置されることにより、前記シリコン系活物質基材と電解液との界面安定性を上昇させ、リチウム電池の寿命特性を向上させることができる。
【００６９】
他の具現例による負極は、前述の負極活物質を含む。
【００７０】
前記負極は、例えば、前記負極活物質、結着剤、及び選択的に導電剤を含む負極活物質組成物が、一定の形状に成形されるか、あるいは前述の負極活物質組成物が、銅箔（copper foil）などの集電体に塗布される方法によって製造される。
【００７１】
具体的には、前記負極活物質、導電剤、結着剤及び溶媒が混合された負極活物質組成物を準備する。前記負極活物質組成物が金属集電体上に直接コーティングされ、負極板が製造される。代案としては、前記負極活物質組成物が、別途の支持体上にキャスティングされた後、前記支持体から剥離されたフィルムが金属集電体上にラミネーションされ、負極板が製造される。前記負極は、前記形態に限定されるものではなく、前記形態以外の形態も含む。
【００７２】
前記負極活物質組成物は、前述の負極活物質以外に、当該技術分野でリチウム電池の負極活物質として使用される一般的な負極材料をさらに含んでもよい。例えば、リチウム金属、リチウムと合金可能な金属、遷移金属酸化物、非遷移金属酸化物及び炭素系材料からなる群から選択された一つ以上をさらに含んでもよい。
【００７３】
例えば、前記リチウムと合金可能な金属は、Ｓｉ、Ｓｎ、Ａｌ、Ｇｅ、Ｐｂ、Ｂｉ、ＳｂＳｉ−Ｙ合金（前記Ｙは、アルカリ金属、アルカリ土類金属、１３族元素、１４族元素、１５族元素、１６族元素、遷移金属、希土類元素、またはそれらの組み合わせ元素であり、Ｓｉではない）、Ｓｎ−Ｙ合金（前記Ｙは、アルカリ金属、アルカリ土類金属、１３族元素、１４族元素、１５族元素、１６族元素、遷移金属、希土類元素、またはそれらの組み合わせ元素であり、Ｓｎではない）などでもある。前記元素Ｙとしては、Ｍｇ、Ｃａ、Ｓｒ、Ｂａ、Ｒａ、Ｓｃ、Ｙ、Ｔｉ、Ｚｒ、Ｈｆ、Ｒｆ、Ｖ、Ｎｂ、Ｔａ、Ｄｂ、Ｃｒ、Ｍｏ、Ｗ、Ｓｇ、Ｔｃ、Ｒｅ、Ｂｈ、Ｆｅ、Ｐｂ、Ｒｕ、Ｏｓ、Ｈｓ、Ｒｈ、Ｉｒ、Ｐｄ、Ｐｔ、Ｃｕ、Ａｇ、Ａｕ、Ｚｎ、Ｃｄ、Ｂ、Ａｌ、Ｇａ、Ｓｎ、Ｉｎ、Ｔｌ、Ｇｅ、Ｐ、Ａｓ、Ｓｂ、Ｂｉ、Ｓ、Ｓｅ、Ｔｅ、Ｐｏ、またはそれらの組み合わせでもある。
【００７４】
例えば、前記非遷移金属酸化物は、リチウムチタン酸化物、バナジウム酸化物、リチウムバナジウム酸化物などでもある。
【００７５】
例えば、前記非遷移金属酸化物は、ＳｎＯ２、ＳｉＯｘ（０＜ｘ＜２）などでもある。
【００７６】
前記炭素系材料としては、結晶質炭素、非晶質炭素、またはそれらの混合物でもある。前記結晶質炭素は、無定形、板状、鱗片状（flake）、球形またはファイバ型の天然黒鉛または人造黒鉛のような黒鉛でもあり、前記非晶質炭素は、ソフトカーボン（soft carbon：低温焼成炭素）またはハードカーボン（hard carbon）、メゾ相ピッチ（mesophase pitch）炭化物、焼成されたコークスなどでもある。
【００７７】
前記結着剤としては、ポリフッ化ビニリデン、ポリ塩化ビニリデン、ポリベンズイミダゾール、ポリイミド、ポリ酢酸ビニル、ポリアクリロニトリル、ポリビニルアルコール、カルボキシメチルセルロース（ＣＭＣ）、澱粉、ヒドロキシプロピルセルロース、再生セルロース、ポリビニルピロリドン、ポリエチレン、ポリプロピレン、ポリスチレン、ポリメチルメタクリレート、ポリアニリン、アクリロニトリルブタジエンスチレン、フェノール樹脂、エポキシ樹脂、ポリエチレンテレフタレート、ポリテトラフルオロエチレン、ポリフェニルスルフィド、ポリアミドイミド、ポリエーテルイミド、ポリエチレンスルホン、ポリアミド、ポリアセタール、ポリフェニレンオキシド、ポリブチレンテレフタレート、エチレン−プロピレン−ジエンターポリマー（ＥＰＤＭ）、スルホン化ＥＰＤＭ、スチレンブタジエンゴム、フッ素ゴム、多様な共重合体などが使用されるが、それらに限定されるものではなく、当該技術分野で結着剤として使用されるものであるならば、いずれも使用される。前記結着剤は、負極活物質１００重量部を基準にして、１ないし５０重量部で添加される。例えば、負極活物質１００重量部を基準にして、１ないし３０重量部、１ないし２０重量部、または１ないし１５重量部の範囲で結着剤を添加することができる。
【００７８】
前記導電剤は、前述の負極活物質に導電通路を提供し、電気伝導性をさらに向上させるために選択的にさらに含まれる。前記導電剤としては、アセチレンブラック、ケッチェンブラック、天然黒鉛、人造黒鉛、カーボンブラック、炭素ファイバ；銅、ニッケル、アルミニウム、銀などの金属粉末、金属ファイバ；などを使用することができ、またポリフェニレン誘導体などの導電性材料を１種、または１種以上を混合して使用することができるが、それらに限定されるものではなく、当該技術分野で導電剤として使用されるものであるならば、いずれも使用される。また、前述の結晶性炭素系材料が導電剤として追加される。導電剤の含量は、適当に調節して使用することができる。例えば、前記負極活物質及び導電剤の重量比が、９９：１ないし９０：１０の範囲で添加される。
【００７９】
前記溶媒としては、Ｎ−メチルピロリドン、アセトンまたは水などが使用されるが、それらに限定されるものではなく、当該技術分野で使用されるものであるならば、いずれも使用される。
【００８０】
前記負極活物質、導電剤、結着剤及び溶媒の含量は、リチウム電池で一般的に使用されるレベルである。リチウム電池の用途及び構成により、前記導電剤、結着剤及び溶媒のうち一つ以上が省略される。
【００８１】
また、前記集電体は、一般的に、３ないし５００μｍ厚に作られる。前記集電体としては、当該電池に化学的変化を誘発させずに、導電性を有したものであるならば、特別に制限されるものではなく、例えば、銅、ステンレススチール、アルミニウム、ニッケル、チタン、焼成炭素、銅やステンレススチールの表面に、カーボン・ニッケル・チタン・銀などで表面処理したもの、アルミニウム−カドミウム合金などが使用される。また、表面に微細な凹凸を形成し、負極活物質の結合力を強化させることもでき、フィルム、シート、ホイル、ネット、多孔質体、発泡体、不織布体など多様な形態で使用される。
【００８２】
さらに他の具現例によるリチウム電池は、前述の負極活物質を含む負極を採用する。前記リチウム電池は、次のような方法によって製造される。
【００８３】
まず、前記負極の製造方法によって負極を準備する。
【００８４】
次に、正極活物質、導電剤、結着剤及び溶媒が混合された正極活物質組成物を準備する。前記正極活物質組成物が、金属集電体上に直接コーティングされて乾燥されて正極板が製造される。代案としては、前記正極活物質組成物が、別途の支持体上にキャスティングされた後、前記支持体から剥離されたフィルムが、金属集電体上にラミネーションされて正極板が製造される。
【００８５】
前記正極活物質として、リチウムコバルト酸化物、リチウムニッケルコバルトマンガン酸化物、リチウムニッケルコバルトアルミニウム酸化物、リチウム鉄リン酸化物及びリチウムマンガン酸化物からなる群から選択された一つ以上を含んでもよいが、必ずしもそれらに限定されるものではなく、当該技術分野で利用可能な全ての正極活物質が使用される。
【００８６】
例えば、ＬｉａＡ１−ｂＢ’ｂＤ２（前記化学式で、０．９０≦ａ≦１．８及び０≦ｂ≦０．５である）；ＬｉａＥ１−ｂＢ’ｂＯ２−ｃＤｃ（前記化学式で、０．９０≦ａ≦１．８、０≦ｂ≦０．５、０≦ｃ≦０．０５である）；ＬｉＥ２−ｂＢ’ｂＯ４−ｃＤｃ（前記化学式で、０≦ｂ≦０．５、０≦ｃ≦０．０５である）；ＬｉａＮｉ１−ｂ−ｃＣｏｂＢ’ｃＤα（前記化学式で、０．９０≦ａ≦１．８、０≦ｂ≦０．５、０≦ｃ≦０．０５、０＜α≦２である）；ＬｉａＮｉ１−ｂ−ｃＣｏｂＢ’ｃＯ２−αＦ’α（前記化学式で、０．９０≦ａ≦１．８、０≦ｂ≦０．５、０≦ｃ≦０．０５、０＜α＜２である）；ＬｉａＮｉ１−ｂ−ｃＣｏｂＢ’ｃＯ２−αＦ’２（前記化学式で、０．９０≦ａ≦１．８、０≦ｂ≦０．５、０≦ｃ≦０．０５、０＜α＜２である）；ＬｉａＮｉ１−ｂ−ｃＭｎｂＢ’ｃＤα（前記化学式で、０．９０≦ａ≦１．８、０≦ｂ≦０．５、０≦ｃ≦０．０５、０＜α≦２である）；ＬｉａＮｉ１−ｂ−ｃＭｎｂＢ’ｃＯ２−αＦ’α（前記化学式で、０．９０≦ａ≦１．８、０≦ｂ≦０．５、０≦ｃ≦０．０５、０＜α＜２である）；ＬｉａＮｉ１−ｂ−ｃＭｎｂＢ’ｃＯ２−αＦ’２（前記化学式で、０．９０≦ａ≦１．８、０≦ｂ≦０．５、０≦ｃ≦０．０５、０＜α＜２である）；ＬｉａＮｉｂＥｃＧｄＯ２（前記化学式で、０．９０≦ａ≦１．８、０≦ｂ≦０．９、０≦ｃ≦０．５、０．００１≦ｄ≦０．１である）；ＬｉａＮｉｂＣｏｃＭｎｄＧｅＯ２（前記化学式で、０．９０≦ａ≦１．８、０≦ｂ≦０．９、０≦ｃ≦０．５、０≦ｄ≦０．５、０．００１≦ｅ≦０．１である）；ＬｉａＮｉＧｂＯ２（前記化学式で、０．９０≦ａ≦１．８、０．００１≦ｂ≦０．１である）；ＬｉａＣｏＧｂＯ２（前記化学式で、０．９０≦ａ≦１．８、０．００１≦ｂ≦０．１である）；ＬｉａＭｎＧｂＯ２（前記化学式で、０．９０≦ａ≦１．８、０．００１≦ｂ≦０．１である）；ＬｉａＭｎ２ＧｂＯ４（前記化学式で、０．９０≦ａ≦１．８、０．００１≦ｂ≦０．１である）；ＱＯ２；ＱＳ２；ＬｉＱＳ２；Ｖ２Ｏ５；ＬｉＶ２Ｏ５；ＬｉＩ’Ｏ２；ＬｉＮｉＶＯ４；Ｌｉ３−ｆＪ２（ＰＯ４）３（０≦ｆ≦２）；Ｌｉ３−ｆＦｅ２（ＰＯ４）３（０≦ｆ≦２）；ＬｉＦｅＰＯ４の化学式のうちいずれか一つで表現される化合物を使用することができる。
【００８７】
前記化学式において、Ａは、Ｎｉ、Ｃｏ、Ｍｎ、またはそれらの組み合わせであり、Ｂ’は、Ａｌ、Ｎｉ、Ｃｏ、Ｍｎ、Ｃｒ、Ｆｅ、Ｍｇ、Ｓｒ、Ｖ、希土類元素、またはそれらの組み合わせであり、Ｄは、Ｏ、Ｆ、Ｓ、Ｐ、またはそれらの組み合わせであり、Ｅは、Ｃｏ、Ｍｎ、またはそれらの組み合わせであり、Ｆ’は、Ｆ、Ｓ、Ｐ、またはそれらの組み合わせであり、Ｇは、Ａｌ、Ｃｒ、Ｍｎ、Ｆｅ、Ｍｇ、Ｌａ、Ｃｅ、Ｓｒ、Ｖ、またはそれらの組み合わせであり、Ｑは、Ｔｉ、Ｍｏ、Ｍｎ、またはそれらの組み合わせであり、Ｉ’は、Ｃｒ、Ｖ、Ｆｅ、Ｓｃ、Ｙ、またはそれらの組み合わせであり、Ｊは、Ｖ、Ｃｒ、Ｍｎ、Ｃｏ、Ｎｉ、Ｃｕ、またはそれらの組み合わせである。
【００８８】
それら化合物の表面にコーティング層を有するものを使用することができ、または前記化合物と、コーティング層を有する化合物とを混合して使用することができるということは言うまでもない。該コーティング層は、コーティング元素の酸化物、コーティング元素の水酸化物、コーティング元素のオキシ水酸化物、コーティング元素のオキシカーボネート、またはコーティング元素のヒドロキシカーボネート、のコーティング元素化合物を含んでもよい。それらコーティング層をなす化合物は、非晶質または結晶質でもある。前記コーティング層に含まれるコーティング元素としては、Ｍｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ、Ｚｒ、またはそれらの混合物を使用することができる。コーティング層の形成工程は、前記化合物にかような元素を使用し、正極活物質の物性に悪影響を与えない方法（例えば、スプレーコーティング法、浸漬法など）でコーティングすることができるのであれば、いかなるコーティング方法を使用してもよく、それについては、当該分野の当業者に周知されている内容であるので、詳細な説明は省略する。
【００８９】
例えば、ＬｉＮｉＯ２、ＬｉＣｏＯ２、ＬｉＭｎｘＯ２ｘ（ｘ＝１，２）、ＬｉＮｉ１−ｘＭｎｘＯ２（０＜ｘ＜１）、ＬｉＮｉ１−ｘ−ｙＣｏｘＭｎｙＯ２（０≦ｘ≦０．５、０≦ｙ≦０．５）、ＬｉＦｅＯ２、Ｖ２Ｏ５、ＴｉＳ、ＭｏＳなどが使用される。
【００９０】
正極活物質組成物において、導電剤、結着剤及び溶媒は、前記負極活物質組成物の場合と同一のものを使用することができる。一方、前記正極活物質組成物及び／または負極活物質組成物に可塑剤をさらに付加し、電極板内部に気孔を形成することも可能である。
【００９１】
前記正極活物質、導電剤、結着剤及び溶媒の含量は、リチウム電池で一般的に使用するレベルである。リチウム電池の用途及び構成により、前記導電剤、結着剤及び溶媒のうち一つ以上が省略される。
【００９２】
次に、前記正極と負極との間に挿入されるセパレータを準備する。前記セパレータは、リチウム電池で一般的に使用されるものであるならば、いずれも使用される。電解質のイオン移動に対して低抵抗であり、電解液保持能にすぐれるものが使用される。例えば、ガラスファイバ、ポリエステル、テフロン（登録商標）、ポリエチレン、ポリプロピレン、ポリテトラフルオロエチレン（ＰＴＦＥ）、またはそれらの化合物のうちから選択されたものであり、不織布形態でも織布形態でもよい。例えば、リチウムイオン電池には、ポリエチレン、ポリプロピレンのような巻取り可能なセパレータが使用され、リチウムイオンポリマー電池には、有機電解液含浸能にすぐれるセパレータが使用される。例えば、前記セパレータは、下記方法によって製造される。
【００９３】
高分子樹脂、充填剤及び溶媒を混合し、セパレータ組成物を準備する。前記セパレータ組成物が電極上部に直接コーティングされて乾燥され、セパレータが形成される。または、前記セパレータ組成物が支持体上にキャスティングされて乾燥された後、前記支持体から剥離させたセパレータフィルムが電極上部にラミネーションされ、セパレータが形成される。
【００９４】
前記セパレータ製造に使用される高分子樹脂は、特別に限定されるものではなく、電極板の結着剤に使用される物質がいずれも使用される。例えば、フッ化ビニリデン／ヘキサフルオロプロピレンコポリマー、ポリフッ化ビニリデン（ＰＶＤＦ）、ポリアクリロニトリル、ポリメチルメタクリレート、またはそれらの混合物などが使用される。
【００９５】
次に、電解質を準備する。
【００９６】
前記電解質は、非水電解質とリチウム塩とからなる。非水電解質としては、非水電解液、有機固体電解質、無機固体電解質などが使用される。
【００９７】
前記非水電解液としては、例えば、Ｎ−メチル−２−ピロリジノン、プロピレンカーボネート、エチレンカーボネート、ブチレンカーボネート、ジメチルカーボネート、ジエチルカーボネート、ガンマ−ブチロラクトン、１，２−ジメトキシエタン、テトラヒドロフラン、２−メチルテトラヒドロフラン、ジメチルスルホキシド、１，３−ジオキソラン、４−メチルジオキソラン、ホルムアミド、Ｎ，Ｎ−ジメチルホルムアミド、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒が使用される。
【００９８】
前記有機固体電解質としては、例えば、ポリエチレン誘導体、ポリエチレンオキシド誘導体、ポリプロピレンオキシド誘導体、リン酸エステルポリマー、ポリエステルスルフィド、ポリビニルアルコール、ポリフッ化ビニリデン、イオン性解離基を含む重合体などが使用される。
【００９９】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２のようなＬｉのチッ化物、ハロゲン化物、硫酸塩、ケイ酸塩などが使用される。
【０１００】
前記リチウム塩は、リチウム電池で一般的に使用されるものであるならば、いずれも使用可能であり、前記非水系電解質に溶解されやすい物質として、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、リチウムクロロボレート、低級脂肪族カルボン酸リチウム、４フェニルホウ酸リチウム、リチウムイミドなどの物質を一つ以上使用することができる。
【０１０１】
リチウム電池は、使用するセパレータと電解質との種類により、リチウムイオン電池、リチウムイオンポリマー電池及びリチウムポリマー電池に分類され、形態により、円筒状、角形、コイン型、ポーチ型などに分類され、サイズにより、バルクタイプと薄膜タイプとに分けることができる。また、リチウム一次電池及びリチウム二次電池のいずれも可能である。
【０１０２】
それらの電池の製造方法は、当該分野において周知されているので、詳細な説明は省略する。
【０１０３】
図３は、本発明の一具現例によるリチウム電池の代表的な構造を概略的に図示したものである。
【０１０４】
図３を参照すれば、前記リチウム電池３０は、正極２３、負極２２、及び前記正極２３と負極２２との間に配置されたセパレータ２４を含む。前述の正極２３、負極２２及びセパレータ２４が、巻き取られたり、あるいは折り畳まれたりして、電池容器２５に収容される。次に、前記電池容器２５に電解質が注入され、封入部材２６に密封され、リチウム電池３０が完成される。前記電池容器２５は、円筒状、角形、薄膜型などでもある。前記リチウム電池は、リチウムイオン電池でもある。
【０１０５】
前記リチウム電池は、既存の携帯電話、携帯用コンピュータなどの用途以外に、電気車両（electric vehicle）のような高容量、高出力及び高温駆動が要求される用途にも適しており、既存の内燃機関、燃料電池、スーパーキャパシタなどと結合し、ハイブリッド車両（hybrid vehicle）などにも使用される。また、前記リチウム電池は、高出力、高電圧及び高温駆動が要求されるその他全ての用途に使用される。特に、前記リチウム電池は、高率特性及び寿命特性にすぐれるので電気車両（ＥＶ）に適する。また、プラグインハイブリッド車両（ＰＨＥＶ：plug-in hybrid electric vehicle）などのハイブリッド車両にも適する。
【０１０６】
さらに他の具現例による負極活物質の製造方法は、シリコン系活物質基材、金属酸化物前駆体及び溶媒を混合して混合溶液を準備する段階と、前記混合溶液を乾燥させて乾燥物を準備する段階と、前記乾燥物を熱処理する段階と、を含む。
【０１０７】
前記金属酸化物前駆体は、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択された一つ以上の金属を含む金属塩でもある。前記金属塩としては、前記金属の水酸化物、オキシ水酸化物、アルコキシド、硫酸塩、硝酸塩、炭酸塩（carbonate）などが例示される。
【０１０８】
例えば、前記金属酸化物前駆体として、金属アルコキシドを使用することができる。金属アルコキシドは、金属イオンにアルコキシド基が配位された有機金属化合物であり、ゾル（sol）形態でもある。
【０１０９】
例えば、前記金属アルコキシドは、下記化学式２で表示される。
Ｍ（ＯＲ）ｘ    （化学式２）
前記化学式２で、１≦ｘ≦５であり、Ｒは、Ｃ１−Ｃ２０のアルキル基であり、Ｍは、Ｔｉ、Ｚｒ、Ｎｉ、Ｃｏ、Ｍｎ、Ｃｒ、Ｚｎ、Ｍｏ、Ｔａ、Ｂ、Ｍｇ、Ｃａ、Ｓｒ、Ｂａ、Ｖ、Ｆｅ、Ｃｕ及びＡｌからなる群から選択される。前記「アルキル基」において、一つ以上の水素原子は、ハロゲン原子、ハロゲン原子で置換されたＣ１−Ｃ２０のアルキル基（例えば、ＣＣＦ３、ＣＨＣＦ２、ＣＨ２Ｆ、ＣＣｌ３など）、Ｃ１−Ｃ２０のアルコキシ基、Ｃ２−Ｃ２０のアルコキシアルキル基、ヒドロキシ基、ニトロ基、シアノ基、アミノ基、アミジノ基、ヒドラジン、ヒドラゾン、カルボキシル基やその塩、スルホニル基、スルファモイル（sulfamoyl）基、スルホニル基やその塩、リン酸基やその塩で置換される。
【０１１０】
前記シリコン系活物質基材及び金属酸化物前駆体の総重量を基準に、金属酸化物前駆体の含量が０．０１ないし２０重量％でもあり、例えば、０．０１ないし１０重量％、０．１ないし５重量％、または０．１ないし１重量％である。前記金属アルコキシドの含量が過度に少なければ、コーティング量が少なく、コーティング効果が微々たるものであり、前記金属アルコキシド含量が過度に多ければ、比容量が低減する。
【０１１１】
使用可能な溶媒は、水、アルコール、またはそれらの混合物でもあり、前記アルコールとしては、Ｃ１−Ｃ４低級アルコールであり、具体的には、例えば、メタノール、エタノール、イソプロパノール、またはそれらの混合物が使用される。しかし、それらに限定されるものではなく、当該技術分野で公知の溶媒であり、前記製造方法の目的を達成することができるものであるならば、いずれも可能である。
【０１１２】
前記製造方法で、結晶性炭素系基材、金属酸化物前駆体及び溶媒を混合し、混合溶液を乾燥させて乾燥物を得た後、それを熱処理し、結晶性炭素系基材の表面に、金属酸化物ナノ粒子が形成された負極活物質を得ることができる。
【０１１３】
一実施例によれば、前記熱処理は、窒素雰囲気または大気雰囲気で、７００℃以上の温度で行われる。熱処理温度７００℃以上でルチル構造が形成され、７００℃未満では、アナターゼ構造だけが得られる。例えば、熱処理温度が７００℃以上、８００℃未満の温度では、アナターゼ構造とルチル構造とが混在して現れ、熱処理温度が８００℃以上では、ルチル構造が単独で存在する金属酸化物ナノ粒子を形成することができる。一実施例によれば、前記熱処理は、８００℃ないし９００℃の温度で、３０分ないし１０時間行われる。
【０１１４】
前記製造方法において、前記熱処理段階で得られた熱処理結果物を粉砕する段階を追加して含んでもよい。
【０１１５】
また、前記負極活物質は、前述の湿式方法以外に、金属酸化物粒子をシリコン系活物質基材と機械的に混合し、シリコン系活物質基材上に、金属酸化物ナノ粒子を含むコーティング層を形成させる乾式方法で製造することもできる。前記混合方法は、メカノフュージョン法（mechanofusion method）などが使用される。また、前記乾式方法で、シリコン系活物質基材上に、金属酸化物ナノ粒子を形成させた後、それを熱処理する段階を追加して含んでもよい。
【０１１６】
以下の実施例及び比較例を介して、例示的な具現例についてさらに詳細に説明する。ただし、当該実施例は、技術的思想を例示するためのものであり、それらによって本発明の範囲が限定されるものではない。
【０１１７】
（負極活物質の製造）
製造例１：１．５重量％ルチルコーティング相
まず、シリコン系活物質基材として、Ｓｉ合金粉末を下記のように準備した。
Ｓｉ及びＦｅを、それぞれ２５ａｔ％及び７５ａｔ％の比率で混合した後、それを真空誘導溶解炉（Yein Tech.、韓国）に投入し、大気による酸化を最大限抑制するために、真空雰囲気下で溶解させて親合金（mother alloy）を製造した。
【０１１８】
そのように製造された親合金を、大きい塊状で粉砕した後、メルトスピナ（melt spinner）（Yein Tech.、韓国）の射出管内に入れ、アルゴンガス雰囲気内で、高周波誘導加熱して親合金を溶融させ、溶融された親合金を、ノズルを介して回転するＣｕホイールに噴射し、リボン状に合金を射出して急速凝固させた。
【０１１９】
生成された合金リボンを、ボールミルを利用して粉砕し、平均粒径（Ｄ５０）３〜５μｍほどのＦｅ３Ｓｉ組成のＳｉ合金粉末を得た。
【０１２０】
前記Ｓｉ合金粉末２５ｇ及びチタンイソプロポキシド（（Ｔｉ（ＯＣＨ（ＣＨ３）２）４、Aldrich、製品番号２０５２７３）１．３２ｇを、イソプロピルアルコール２００ｍｌに添加して混合し、混合溶液を製造した。加熱することができる撹拌機で、前記混合溶液を１００℃で３００ｒｐｍで撹拌しながら溶媒を除去して乾燥粉末を得た。前記乾燥粉末を、窒素（Ｎ２）雰囲気で８００℃で１時間焼成させて焼成物を得た。前記焼成物を粉砕し、Ｓｉ合金粉末表面に、１．５重量％含量でルチル相を有するＴｉＯ２ナノ粒子をコーティングさせた負極活物質を製造した。
【０１２１】
製造例２：０．５重量％ルチルコーティング相
前記製造例１で、Ｓｉ合金粉末表面に、０．５重量％含量でルチル相を有するＴｉＯ２ナノ粒子をコーティングさせたことを除いては、製造例１と同一の過程を実施し、負極活物質を製造した。
【０１２２】
比較製造例１：１．５重量％アナターゼコーティング相
前記製造例１で、負極活物質の製造時、焼成温度を６００℃にし、Ｓｉ合金粉末表面に、１．５重量％含量でアナターゼ相を有するＴｉＯ２ナノ粒子をコーティングさせたことを除いては、前記製造例１と同一の過程を実施し、負極活物質を製造した。
【０１２３】
比較製造例２：０．５重量％アナターゼコーティング相
前記比較製造例１で、負極活物質の製造時、Ｓｉ合金粉末表面に、０．５重量％含量でアナターゼ相を有するＴｉＯ２ナノ粒子をコーティングさせたことを除いては、比較製造例１と同一の過程を実施し、負極活物質を製造した。
【０１２４】
比較製造例３：コーティング処理なしの場合
前記製造例１で製造したＳｉ合金粉末表面に、何らのコーティング処理もせず、前記Ｓｉ合金粉末自体を負極活物質として使用した。
【０１２５】
（コインハーフセルの製造）
コーティング相によるリチウム電池の寿命特性効果を確認するために、下記のようにコインハーフセルを製造した。
【０１２６】
実施例１
前記製造例１で製造した負極活物質、及び結着剤としてポリアミドイミド（ＰＡＩ）を、９０：１０重量比で混合した混合物に、粘度を調節するために、Ｎ−メチルピロリドンを、固形分の含量が６０ｗｔ％になるように添加し、負極活物質スラリーを準備した。
【０１２７】
準備した負極活物質スラリーを、厚みが１０μｍである銅ホイル集電体に、９ｍｇ／ｃｍ２レベルでコーティングした。コーティングが完了した極板を、１２０℃で１５分間乾燥させた後、圧延（pressing）して負極を製造した。
【０１２８】
相対電極としては、Ｌｉ金属を使用し、セパレータとして、ポリエチレンセパレータ（ＳＴＡＲ２０、Asahi）を使用し、電解質としては、エチレンカーボネート（ＥＣ）：エチルメチルカーボネート（ＥＭＣ）：ジエチルカーボネート（ＤＥＣ）＝３：３：４体積比の混合溶媒に、１．１５Ｍ ＬｉＰＦ６が溶解されたものを使用して、コインハーフセルを製造した。
【０１２９】
比較例１
前記製造例１で製造した負極活物質の代わりに、前記比較製造例１で製造した負極活物質を使用したことを除いては、前記実施例１と同一の過程を実施し、コインハーフセルを製造した。
【０１３０】
比較例２
前記製造例１で製造した負極活物質の代わりに、前記比較製造例３で製造した負極活物質を使用したことを除いては、前記実施例１と同一の過程を実施し、コインハーフセルを製造した。
【０１３１】
（コインフルセルの製造）
コーティング量によるリチウム電池の寿命特性効果を確認するために、下記のように、コインフルセルを製造した。
【０１３２】
実施例２
負極活物質として、前記製造例１で製造した１．５重量％のルチル相コーティングのＳｉ合金及び黒鉛を、２：８の重量比で混合した粉末を使用した。前記負極活物質、及び結着剤として、ポリアミドイミド（ＰＡＩ）を９０：１０重量比で混合した混合物に、粘度を調節するために、Ｎ−メチルピロリドンを、固形分の含量が６０ｗｔ％になるように添加し、負極活物質スラリーを準備した。
【０１３３】
準備した負極活物質スラリーを、厚みが１０μｍである銅ホイル集電体に、９ｍｇ／ｃｍ２レベルでコーティングした。コーティングが完了した極板を、１２０℃で１５分間乾燥させた後、圧延（pressing）して負極を製造した。
【０１３４】
正極としては、正極活物質であるＬＣＯ（ＬｉＣｏＯ２）、導電剤であるカーボンブラック、及び結着剤であるポリフッ化ビニリデン（ＰＶｄＦ）が、９７．５：１：１．５の重量比になるように、正極活物質、導電剤及び結着剤溶液を混合し、正極活物質スラリーを準備した。
【０１３５】
準備した正極活物質スラリーを、厚みが１２μｍであるアルミニウムホイル集電体に、１８ｍｇ／ｃｍ２レベルにコーティングし、コーティングの完了した極板を、１２０℃で１５分間乾燥させた後、圧延（pressing）して正極を製造した。
【０１３６】
前記正極及び負極を使用して、セパレータとして、ポリエチレンセパレータ（ＳＴＡＲ２０、Asahi）を使用して、電解質としては、エチレンカーボネート（ＥＣ）：エチルメチルカーボネート（ＥＭＣ）：ジエチルカーボネート（ＤＥＣ）＝３：３：４体積比の混合溶媒に、１．１５Ｍ ＬｉＰＦ６が溶解されたものを使用して、コインフルセルを製造した。
【０１３７】
実施例３
負極活物質の製造時、前記製造例２で製造した０．５重量％のルチル相がコーティングされたＳｉ合金及び黒鉛を混合した粉末を使用したことを除いては、前記実施例２と同一の過程を実施し、コインフルセルを製造した。
【０１３８】
比較例３
負極活物質の製造時、前記比較製造例１で製造した１．５重量％のアナターゼ相がコーティングされたＳｉ合金及び黒鉛を混合した粉末を使用したことを除いては、前記実施例２と同一の過程を実施し、コインフルセルを製造した。
【０１３９】
比較例４
負極活物質の製造時、前記比較製造例２で製造した０．５重量％のアナターゼ相がコーティングされたＳｉ合金及び黒鉛を混合した粉末を使用したことを除いては、前記実施例２と同一の過程を実施し、コインフルセルを製造した。
【０１４０】
比較例５
負極活物質の製造時、前記比較製造例３で製造したコーティングされていないＳｉ合金及び黒鉛を混合した粉末を使用したことを除いては、前記実施例２と同一の過程を実施し、コインフルセルを製造した。
【０１４１】
評価例１：コーティング状態の確認
前記製造例１で製造された負極活物質のコーティング状態を確認するために、焼成後の前記Ｓｉ合金粉末の電界放射走査電子顕微鏡（ＦＥ−ＳＥＭ：field emission scanning electron microscope）イメージを図４に示した。
【０１４２】
図４から分かるように、焼成後に、シリコン合金基材の表面に、ＴｉＯ２ナノ粒子がアイランド状にコーティングされていることが分かる。完全な層状にコーティングされたものに比べ、かようなアイランド状にＴｉＯ２ナノ粒子がコーティングされた負極活物質は、リチウムイオンの移動特性にさらにすぐれると予想される。
【０１４３】
評価例２：Ｘ線回折分析
前記製造例１及び比較製造例１の負極活物質に対して、ＣｕＫα線を利用して、Ｘ線回折（ＸＲＤ）パターンを測定した結果を図５に示した。図５においてＲは、ＴｉＯ２のルチル相の略字である。ＸＲＤ分析条件は、次の通りである。
-  モデル名: X′pert PRO MPD (製作社:PANalytical) 
-  最大定格出力: 3kW 
-  最大電圧/電流: 60kV/60mA
-  Min. Step Size: 0.001°
-  2θ range : -40 〜 +220 °
-  Diffractometer Diameter : 430mm
-  測定条件: scan rate: 1 °/min, range: 20 〜 80 °
【０１４４】
図５から分かるように、チタンイソプロポキシドがコーティングされたＳｉ合金粉末を８００℃で熱処理したもの（製造例１）は、２８℃近辺で、ルチル相の主ピークが示されているものと見られ、ルチル相のＴｉＯ２がコーティングされているということが分かり、６００℃で熱処理したものは、ルチル相のＴｉＯ２が存在しないということが分かる。
【０１４５】
参考として、熱処理温度によるＴｉＯ２結晶相の変化を確認するために、黒鉛を除去した状態で、チタンイソプロポキシド溶液を、それぞれ６００℃、７００℃、８００℃及び９００℃で熱処理した後に得られたＴｉＯ２ナノ粒子に係わるＸ線回折分析結果を図６に示した。
【０１４６】
図６から分かるように、８００℃以上で熱処理したものは、ルチル単独で存在し、７００℃で熱処理したものは、ルチル及びアナターゼが混在している相として存在し、６００℃で熱処理したものは、アナターゼ単独で存在するということが分かる。その結果は、図５で得たところと一致する。
【０１４７】
評価例３：コーティング相による電池特性評価
コーティング相によるリチウム電池の寿命特性を評価するために、前記実施例１並びに比較例１及び２で製造した各コインハーフセルに対して、２５℃で、０．２Ｃレートの電流で、電圧が０．０１Ｖ（リチウム対比）に至るまで定電流充電し、０．０１Ｖを維持しながら、電流が０．０１Ｃになるまで定電圧充電した。次に、放電時に、電圧が１．５Ｖ（リチウム対比）に至るまで０．２Ｃの定電流で放電した。
【０１４８】
次に、０．５Ｃレートの電流で、電圧が０．０１Ｖ（リチウム対比）に至るまで定電流充電し、０．０１Ｖを維持しながら、電流が０．０１Ｃになるまで定電圧充電した。次に、放電時に、電圧が１．５Ｖ（リチウム対比）に至るまで、０．５Ｃの定電流で放電した（化成段階）。
【０１４９】
前記化成段階を経たリチウム電池に対して、６０℃で、１．０Ｃレートの電流で、電圧が０．０１Ｖ（リチウム対比）に至るまで定電流充電し、０．０１Ｖを維持しながら、電流が０．０１Ｃになるまで定電圧充電した。次に、放電時に、電圧が１．５Ｖ（リチウム対比）に至るまで、１．０Ｃの定電流で放電するサイクルを１００回反復した。
【０１５０】
実施例１並びに比較例１及び２のコインハーフセルの初期効率結果を、下記表１に示した。初期効率は、下記数式１で定義される充放電効率（ＣＤＥ：charge-discharge efficiency）によって決定される。
【０１５１】
充放電効率［％］＝［最初のサイクルでの放電容量／最初のサイクルでの充電容量］×１００    （数式１）
【０１５２】
【表１】
2015099775.tif 000003
【０１５３】
また、実施例１並びに比較例１及び２のコインハーフセルの容量維持率を図７に示した。容量維持率（ＣＲＲ：capacity retention ratio）は、下記数式２で定義される。
【０１５４】
容量維持率［％］＝［各サイクルでの放電容量／最初のサイクルでの放電容量］×１００    （数式２）
【０１５５】
図７から分かるように、ルチル構造のＴｉＯ２ナノ粒子がコーティングされた場合（実施例１）は、ＴｉＯ２ナノ粒子がコーティングがされていない場合（比較例２）と比較するとき、初期非可逆が増加するが、アナターゼ構造のＴｉＯ２ナノ粒子がコーティングされた場合（比較例１）に比べ、初期非可逆を低減させ、初期効率面で有利であり、かつ寿命特性が改善されているということが分かる。
【０１５６】
評価例４：コーティング量による電池特性評価
コーティング含量によるリチウム電池の寿命特性を評価するために、前記実施例２及び３並びに比較例３〜５で製造した各コインフルセルに対して、２５℃で、０．２Ｃレートの電流で、電圧が４．３Ｖ（リチウム対比）に至るまで定電流充電し、４．３Ｖを維持しながら、電流が０．０２Ｃになるまで定電圧充電した。次に、放電時に、電圧が２．７５Ｖ（リチウム対比）に至るまで、０．２Ｃの定電流で放電した（化成段階）。
【０１５７】
前記化成段階を経たコインフルセルに対して、６０℃で、０．５Ｃレートの電流で、電圧が４．３Ｖ（リチウム対比）に至るまで定電流充電し、４．３Ｖを維持しながら、電流が０．０２Ｃになるまで定電圧充電した。次に、放電時に、電圧が２．７５Ｖ（リチウム対比）に至るまで、０．２Ｃの定電流で放電するサイクルを７０回反復した。
【０１５８】
実施例２及び３並びに比較例３〜５のコインハーフセルの容量維持率は、図８に図示した。
【０１５９】
図８から分かるように、コーティング含量が変わっても、ルチル構造のＴｉＯ２ナノ粒子がコーティングされた場合（実施例２，３）が、アナターゼ構造のＴｉＯ２ナノ粒子がコーティングされた場合（比較例３，４）及びＴｉＯ２ナノ粒子がコーティングされていない場合（比較例５）に比べて、寿命維持特性が改善されていることが分かる。
【０１６０】
評価例５：高温保存特性評価
高温保存特性評価のために、前記実施例１並びに比較例１及び２で製造したコインハーフセルに対して、０．０１Ｖ（０．０１Ｃカットオフ）だけで充電し、９０℃で３日間保存し、保存前後について、Solartron装備（Solartron １４７０Ｅ）を利用して、１，０００Ｈｚ〜０．１Ｈｚ範囲で、０．５ｍＶ交流電流で、ＡＣ（alternating current）インピーダンスを測定した。
【０１６１】
前記実施例１並びに比較例１及び２のコインハーフセルにおいて、９０℃で３日間高温保存した前後のインピーダンス測定結果を、下記表２に示した。
【０１６２】
【表２】
2015099775.tif 000004
【０１６３】
前記表２から分かるように、ルチル構造のＴｉＯ２ナノ粒子がコーティングされた場合（実施例１）が、アナターゼ構造のＴｉＯ２ナノ粒子がコーティングされた場合（比較例１）及びＴｉＯ２ナノ粒子がコーティングされていない場合（比較例２）に比べて、高温保存時の抵抗上昇が小さいということが推し測られ、高温保存特性にすぐれているということが分かる。
【０１６４】
以上、図面及び実施例を参照し、本発明による望ましい具現例について説明したが、それらは、例示的なものに過ぎず、当該技術分野で通常の知識を有する者であるならば、それらから多様な変形及び均等な他の具現例が可能であるという点を理解することができるであろう。従って、本発明の保護範囲は、特許請求の範囲によって決められるものである。
【産業上の利用可能性】
【０１６５】
本発明の負極活物質、それを採用した負極及びリチウム電池、並びに該負極活物質の製造方法は、例えば、リチウム電池関連の技術分野に効果的に適用可能である。
【符号の説明】
【０１６６】
１０  負極活物質
１１  結晶性炭素系基材
１２  金属酸化物ナノ粒子
２２  負極
２３  正極
２４  セパレータ
２５  電池容器
２６  封入部材
３０  リチウム電池
【図１】
2015099775.tif 000005
【図２Ａ】
2015099775.tif 000006
【図２Ｂ】
2015099775.tif 000007
【図３】
2015099775.tif 000008
【図５】
2015099775.tif 000009
【図６】
2015099775.tif 000010
【図７】
2015099775.tif 000011
【図８】
2015099775.tif 000012
【図４】
2015099775.tif 000013